(57)【特許請求の範囲】
【請求項１】
（Ａ）オレフィン系不飽和含有エラストマーおよび（Ｂ）３５〜１１０ｐｈｒのシリカ充填剤を含むゴム組成物であって、シリカ充填剤が、（ｉ）水銀多孔度測定法で測定した第１シリカ中の凝集体の細孔サイズ分布最大が５５〜４００ｎｍにあり、Ｎ2吸着法で測定した平均比表面積が６０〜１３５ｍ2／ｇである第１シリカ １０〜１００ｐｈｒ、および（ｉｉ）水銀多孔度測定法で測定した第２シリカ中の凝集体の細孔サイズ分布最大が５〜５０ｎｍにあり、Ｎ2吸着法で測定した平均比表面積が１４０〜２５０ｍ2／ｇである第２シリカ １０〜１００ｐｈｒを含み、そして該オレフィン系不飽和含有エラストマーがイソプレン／ブタジエンゴム、スチレン／ブタジエンゴム、ポリブタジエンゴム及び天然ゴムを含むことを特徴とする、ゴム組成物。
【請求項２】
請求項１に記載の組成物を、硫黄加硫剤の存在下、１００〜２００℃の温度に加熱することによって製造されることを特徴とする、硫黄加硫ゴム組成物。
【請求項３】
タイヤ、ベルトまたはホースの形であることを特徴とする、請求項２に記載の硫黄加硫ゴム組成物。
【発明の詳細な説明】
【０００１】
【発明の属する技術分野】
本発明は、シリカ充填ゴム組成物、およびタイヤにおけるそれらの使用に関する。
【０００２】
【従来の技術及び発明が解決しようとする課題】
近年、タイヤトレッド用のゴムのシリカ強化材に多くの関心がもたれている。高い強化グレードのシリカを用いると、トレッドゴムの耐トレッド摩耗性が改善されることが知られている。それほど高くないグレードのシリカを用いると、湿潤けん引力および転がり抵抗が改善されることが知られている。
【０００３】
【課題を解決するための手段】
（Ａ）オレフィン系不飽和含有エラストマーおよび（Ｂ）３５〜１１０ｐｈｒのシリカ充填剤を含むゴム組成物であって、シリカ充填剤が、（ｉ）水銀多孔度測定法で測定した第１シリカ中の凝集体の細孔サイズ分布最大が５５〜４００ｎｍであり、Ｎ2吸着法で測定した平均比表面積が６０〜１３５ｍ2／ｇである第１シリカ  １０〜１００ｐｈｒ、および（ｉｉ）水銀多孔度測定法で測定した細孔サイズ分布最大が５〜５０ｎｍであり、Ｎ2吸着法で測定した平均比表面積が１４０〜２５０ｍ2／ｇである第２シリカ  １０〜１００ｐｈｒを含む、ゴム組成物について開示する。
【０００４】
さらに、
（ｉ）オレフィン系不飽和を含む少なくとも１種の硫黄加硫性エラストマー  １００重量部；および
（ｉｉ）合計シリカ充填材  ３５〜１１０ｐｈｒ
を混合することを含むゴム組成物の製造法であって、改良点が、（ａ）エラストマーに、水銀多孔度測定法で測定した細孔サイズ分布最大が５〜５０ｎｍであり、Ｎ2吸着法で測定した平均比表面積が１４０〜２５０ｍ2／ｇであることを特徴とする高い強化グレードのシリカ  １０〜１００ｐｈｒを初めに分散し、その後、（ｂ）上記エラストマーに、水銀多孔度測定法で測定した細孔サイズ分布最大が５５〜４００ｎｍであり、Ｎ2吸着法で測定した平均比表面積が６０〜１３５ｍ2／ｇであることを特徴とする低い強化グレードのシリカ  １０〜１００ｐｈｒを分散することを含む点にある、ゴム組成物の製造法について開示する。
【０００５】
本発明は、オレフィン系不飽和を含む硫黄加硫性ゴムまたはエラストマーに関する。
本発明は、オレフィン系不飽和を含む硫黄加硫性ゴムまたはエラストマーに関する。「オレフィン系不飽和を含むゴムまたはエラストマー」には、天然ゴムおよびその各種未加工形および再生形、並びに各種合成ゴムが含まれる。本発明の説明において、「ゴム」および「エラストマー」は、断りがなければ、交換して用いることができる。「ゴム組成物」、「配合ゴム」および「ゴムコンパウンド」は交換して用いることができ、各種成分および材料とブレンドまたは混合したゴムを意味し、そのような用語はゴム混合またはゴム配合技術分野における当業者には周知である。代表的な合成ポリマーは、ブタジエン、およびその同族体、誘導体、例えばメチルブタジエン、ジメチルブタジエンおよびペンタジエンのホモ重合生成物、並びにブタジエンまたはその同族体もしくは誘導体と他の不飽和モノマーとから形成されるようなコポリマーである。他の不飽和モノマーには、アセチレン類、例えばビニルアセチレン；オレフィン類、例えばイソブチレン（イソプレンと共重合してブチルゴムを形成する）；ビニル化合物、例えばアクリル酸、アクリロニトリル（ブタジエンと重合してＮＢＲを形成する）、メタクリル酸およびスチレン（ブタジエンと重合してＳＢＲを形成する）、並びにビニルエステルおよび各種不飽和アルデヒド、ケトンおよびエーテル、例えばアクロレイン、メチルイソプロペニルケトンおよびビニルエチルエーテルがある。合成ゴムの具体例は、ネオプレン（ポリクロロプレン）、ポリブタジエン（シス−１，４−ポリブタジエンが含まれる）、ポリイソプレン（シス−１，４−ポリイソプレンが含まれる）、ブチルゴム、スチレン／イソプレン／ブタジエンゴム、１，３−ブタジエンまたはイソプレンとスチレン、アクリロニトリルおよびメチルメタクリレートのようなモノマーとのコポリマー、並びにエチレン／プロピレン／ジエンモノマー（ＥＰＤＭ）としても知られているエチレン／プロピレンターポリマー、特に、エチレン／プロピレン／ジシクロペンタジエンターポリマーである。好ましいゴムまたはエラストマーはポリブタジエンおよびＳＢＲである。
【０００６】
本発明のさらに別の側面では、オレフィン系不飽和、および下記式Ｉの硫黄含有有機珪素化合物と反応性の追加官能基を含む、ゴムまたはエラストマーを用いるのが好ましい。代表的な官能基には、ハロゲン、例えばＣｌおよびＢｒ；アルコキシ基、例えばメトキシ基；そしてプソイドハロゲン、例えば−ＳＣＮが含まれる。
【０００７】
本発明のさらに別の側面では、オレフィン系不飽和を含むエラストマーはシロキシ末端ポリマー、例えばシロキシ末端スチレン−ブタジエン、シロキシ末端イソプレン−ブタジエンコポリマーおよびシロキシ末端スチレン−イソプレン−ブタジエンターポリマーでもよい。
【０００８】
１つの側面では、ゴムは少なくとも２種のジエンに基づくゴムであるのが好ましい。例えば、シス−１，４−ポリイソプレンゴム（天然または合成、天然が好ましい）、３，４−ポリイソプレンゴム、スチレン／イソプレン／ブタジエンゴム、エマルジョンおよび溶液重合誘導スチレン／ブタジエンゴム、シス−１，４−ポリブタジエンゴムおよびエマルジョン重合製造ブタジエン／アクリロニトリルコポリマーのような２種以上のゴムの組み合わせが好ましい。
【０００９】
本発明の１つの側面では、結合スチレン約１０〜約２８％の比較的一般的なスチレン含有率のエマルジョン重合誘導スチレン／ブタジエンゴム（Ｅ−ＳＢＲ）が用いられ、場合によっては、結合スチレン含有率が中程度ないし比較的高い、すなわち、結合スチレン含有率が約３０〜約４５％のＥ−ＳＢＲが用いられる。
【００１０】
Ｅ−ＳＢＲの場合、約３０〜約４５％の比較的高いスチレン含有率は、タイヤトレッドのけん引力またはスキッド抵抗を高めるのに有利であると考えられる。Ｅ−ＳＢＲ自体の存在は、特に溶液重合製造ＳＢＲ（Ｓ−ＳＢＲ）を利用した場合と比較して、未硬化エラストマー組成物混合物の加工性を高めるのに有利であると考えられる。
【００１１】
エマルジョン重合製造Ｅ−ＳＢＲとは、スチレンおよび１，３−ブタジエンが水性エマルジョンとして共重合されていることを意味する。そのようなことはこのような分野における当業者には周知である。結合スチレン含有率は、例えば、約５〜約５０％で変化しうる。
【００１２】
１つの側面では、Ｅ−ＳＢＲはまた、アクリロニトリルを、ターポリマー中の結合アクリロニトリル約２〜約３０重量％のような量で含有して、Ｅ−ＳＢＡＲとしてターポリマーゴムを形成しうる。
【００１３】
約２〜約４０重量％の結合アクリロニトリルをコポリマー中に含有するエマルジョン重合製造スチレン／ブタジエン／アクリロニトリルコポリマーゴムも、本発明で用いるジエンに基づくゴムとして考えられる。
【００１４】
溶液重合製造ＳＢＲ（Ｓ−ＳＢＲ）の結合スチレン含有率は一般に約５〜約５０％、好ましくは約９〜約３６％である。Ｓ−ＳＢＲは、例えば、有機炭化水素溶媒の存在下での有機リチウム触媒作用により、都合よく製造することができる。
【００１５】
Ｓ−ＳＢＲを用いる目的は、これをタイヤトレッド組成物に用いるとヒステリシスがより低くなり、その結果、タイヤ転がり抵抗が改善されるためである。
３，４−ポリイソプレンゴム（３，４−ＰＩ）は、これをタイヤトレッド組成物に用いたとき、タイヤのけん引力を高めるのに有利であると考えられる。３，４−ＰＩおよびその使用については米国特許第５，０８７，６６８号（参照することによってここに記載されたものとする）にさらに詳しく記載されている。Ｔｇはガラス転移温度であり、加熱速度１０℃／分で示差走査熱量計により都合よく測定することができる。
【００１６】
シス−１，４−ポリブタジエンゴム（ＢＲ）は、タイヤトレッドの耐摩耗性、すなわち耐トレッド摩耗性を高めるのに有利であると考えられる。そのようなＢＲは、例えば、１，３−ブタジエンの有機溶液重合によって製造することができる。ＢＲは、例えば、シス−１，４−含有率が少なくとも９０％であることを特徴とすると都合がよい。
【００１７】
シス−１，４−ポリイソプレンおよびシス−１，４−ポリイソプレン天然ゴムはゴム技術分野における当業者に周知である。
ここで用いられるようにかつ慣用的に、「ｐｈｒ」とは「ゴムまたはエラストマー１００重量部当たりの各材料の重量部」を意味する。
【００１８】
本発明は、２種の高分散性シリカをここに記載のように用いるものであり、タイヤについてのこれまでの慣行から大幅に掛け離れて入ると考える。本発明では、シリカ強化材は、各々の細孔サイズ分布最大および平均比表面積が異なることを特徴とする２種のシリカである必要がある。
【００１９】
各シリカの凝集体の細孔サイズ分布最大（ＰＳＤ）は水銀多孔度測定法によって測定される。そのような技術の場合、揮発物を除去するための熱処理後、試料の細孔へ水銀を浸透させる。設定条件は、１００ｍｇの試料を使用すること；揮発物を２時間、１０５℃および周囲大気圧で除去すること；測定範囲は周囲圧ないし２０００バールとするのが適している。そのような評価はＷｉｎｓｌｏｗ、Ｓｈａｐｉｒｏ、ＡＳＴＭ  ｂｕｌｌｅｔｉｎ、ｐ．３９（１９５９）に記載の方法に従ってまたはＤＩＮ  ６６１３３に従って行いうる。そのような評価には、ＣＡＲＬＯ−ＥＲＢＡ多孔度測定器２０００を使用しうる。
【００２０】
平均比表面積（ＢＥＴ  ＳＳＡ）はＮ2吸着によって測定される。そのような技術についてはブルナウアー、エメット、テーラー、ＪＡＣＳ、第６０巻、ｐ．３０９（１９３８）を参照。
【００２１】
本発明で用いる第１のシリカは「低い強化グレード」として公知である。本出願では、用語「第１シリカ」および「低い強化グレードのシリカ」は互いに交換して用いることが可能である。このシリカは、凝集体の細孔サイズ分布最大が、水銀多孔度測定法で測定して５５〜４００ｎｍにあることを特徴とする。好ましくは、凝集体の細孔サイズ分布最大は６０〜１２０ｎｍにある。第１シリカの平均比表面積は６０〜１３５ｍ2／ｇである。好ましくは、平均比表面積は７０〜１２５ｍ2／ｇである。
【００２２】
第１シリカとしての上記要件を満たす商業的に入手しうるシリカの代表例は、Ｚ１１１５ＭＰ（１２５ｍ2／ｇＢＥＴ  ＳＳＡおよび６０ｎｍ  ＰＳＤ）、ＲＰ８５（６５ｍ2／ｇＢＥＴ  ＳＳＡおよび１５０ｎｍ  ＰＳＤ）およびＺ８５ＭＰ（６５ｍ2／ｇＢＥＴ  ＳＳＡおよび６０ｎｍ  ＰＳＤ）の名称でローディア社が販売するシリカである。さらに、シリカはエーロシル（登録商標）ＯＸ５０（６５ｍ2／ｇＢＥＴ  ＳＳＡおよび９０ｎｍ  ＰＳＤ）の名称でデグーサ社から、およびＨｉ−Ｓｉｌ（登録商標）５３２（６０ｍ2／ｇおよび８０ｎｍ  ＰＳＤ）の名称でＰＰＧ社から商業的に入手しうる。
【００２３】
本発明で用いる第２シリカは「高い強度グレード」として公知である。本出願では、用語「第２シリカ」および「高い強化グレードのシリカ」は互いに交換して用いることが可能である。このシリカは、第２シリカの凝集体の細孔サイズ分布最大が５〜５０ｎｍにあることを特徴とする。好ましくは、凝集体の細孔サイズ分布最大は１０〜４０ｎｍにある。第２シリカの平均比表面積は、Ｎ2吸着により測定して、１４０〜２５０ｍ2／ｇである。好ましくは、平均比表面積は１４０〜３００ｍ2／ｇである。
【００２４】
第２シリカとしての上記要件を満たす商業的に入手しうるシリカの代表例は、Ｚ１１６５ＭＰ（１７５ｍ2／ｇＢＥＴ  ＳＳＡおよび３５ｎｍ  ＰＳＤ）、ＲＰ２４０（２６０ｍ2／ｇＢＥＴ  ＳＳＡおよび１５ｎｍ  ＰＳＤ）およびＲＰ２００ＭＰ（２２０ｍ2／ｇＢＥＴ  ＳＳＡおよび２０ｎｍ  ＰＳＤ）の名称でローディア社が販売するシリカである。さらに、シリカはウルトラシル（登録商標）７０００ＧＲ（１９０ｍ2／ｇＢＥＴ  ＳＳＡおよび３５ｎｍ  ＰＳＤ）およびＶＮ３（１９０ｍ2／ｇＢＥＴ  ＳＳＡおよび３０ｎｍ  ＰＳＤ）の名称でデグーサ社から、並びにゼオポール（登録商標）８７４５（１８０ｍ2／ｇＢＥＴ  ＳＳＡおよび３５ｎｍ  ＰＳＤ）およびゼオポール（登録商標）８７５５（１９０ｍ2／ｇＢＥＴ  ＳＳＡおよび３５ｎｍ  ＰＳＤ）の名称でヒューバート社から商業的に入手しうる。
【００２５】
好ましい態様では、第１シリカの細孔サイズ分布最大は、第２シリカの凝集体の細孔サイズ分布最大とは、少なくとも５ｎｍ異なる。好ましくは、第１シリカの細孔サイズ分布最大は、第２シリカのそれとは、少なくとも３０ｎｍ異なる。
【００２６】
好ましい態様では、第１シリカの平均比表面積は、第２シリカのそれとは、少なくとも５ｍ2／ｇ異なる。好ましくは、第１シリカの平均比表面積は、第２シリカのそれとは、少なくとも６０ｍ2／ｇ異なる。
【００２７】
本発明のゴム組成物は合計（第１および第２シリカの重量を合わせて）３５〜１１０ｐｈｒのシリカを含有する。好ましくは、シリカの総量は約５０〜９５ｐｈｒである。第１シリカは１０〜１００ｐｈｒの量で一般に存在し、残部の１０〜１００ｐｈｒは第２シリカである。好ましくは、第１シリカは１０〜８５ｐｈｒの量で存在し、残部の１０〜４０ｐｈｒは第２シリカからのものである。
【００２８】
第１シリカ対第２シリカの重量比は変化させうる。一般に、その比は１０：１〜１：１０である。好ましくは、その比は１：８．５〜１：４である。
ゴム組成物は、シリカの他に、他の充填材を含有していてもよい。代表的な充填材はカーボンブラック、アルミノシリケート、クレー、ゼオライト、変性デンプン、カーボンブラックおよび／またはシリカ複合材料等である。そのような充填材は１０〜１５０ｐｈｒの量で存在しうる。カーボンブラックを用いるのならば、カーボンブラックの量は変化しうる。一般に、カーボンブラックの量は０〜８０ｐｈｒで変わる。好ましくは、カーボンブラックの量は０〜４０ｐｈｒである。カーボンブラックと共に、シリカカップリング剤を用いてもよく（以下に記す）、すなわち、ゴム組成物に加える前に、カーボンブラックと予備混合してもよく、そのようなカーボンブラックは、ゴム組成物配合用のカーボンブラックの上記の量に含める。
【００２９】
ゴム組成物がシリカとカーボンブラックとの両方を含有している場合、シリカ対カーボンブラックの重量比は変化しうる。例えば、シリカ対カーボンブラックの重量比は１１：８〜１１０：１にしうる。好ましくは、シリカ対カーボンブラックの重量比は１１０：１〜１１：４である。シリカとカーボンブラックとを合わせた重量は約３５ｐｈｒの少ない量でもよいが、好ましくは約３６〜約１９０ｐｈｒである。
【００３０】
２種のシリカを含有するゴム組成物はシリカカップリング剤と共に用いるのが好ましい。適したカップリング剤の例は、硫黄含有有機珪素化合物である。適した硫黄含有有機珪素化合物の例は式：
Ｚ−Ａｌｋ−Ｓn−Ａｌｋ−Ｚ  （Ｉ）
（式中、Ｚは
【００３１】
【化１】
0004733818.tif 000002
【００３２】
よりなる群から選択され、ここで、
Ｒ1は１〜４個の炭素原子を有するアルキル基、シクロヘキシルまたはフェニルであり；
Ｒ2は、１〜８個の炭素原子を有するアルコキシ、または５〜８個の炭素原子を有するシクロアルコキシであり；
Ａｌｋは１〜１８個の炭素原子を有する２価の炭化水素であり、ｎは２〜８の整数である）
を有する。
【００３３】
本発明により用いうる硫黄含有有機珪素化合物の具体例を次に示す：
３，３′−ビス（トリメトキシシリルプロピル）ジスルフィド、
３，３′−ビス（トリエトキシシリルプロピル）ジスルフィド、
３，３′−ビス（トリエトキシシリルプロピル）テトラスルフィド、
３，３′−ビス（トリエトキシシリルプロピル）オクタスルフィド、
３，３′−ビス（トリメトキシシリルプロピル）テトラスルフィド、
２，２′−ビス（トリエトキシシリルエチル）テトラスルフィド、
３，３′−ビス（トリメトキシシリルプロピル）トリスルフィド、
３，３′−ビス（トリエトキシシリルプロピル）トリスルフィド、
３，３′−ビス（トリブトキシシリルプロピル）ジスルフィド、
３，３′−ビス（トリメトキシシリルプロピル）ヘキサスルフィド、
３，３′−ビス（トリメトキシシリルプロピル）オクタスルフィド、
３，３′−ビス（トリオクトキシシリルプロピル）テトラスルフィド、
３，３′−ビス（トリヘキソキシシリルプロピル）ジスルフィド、
３，３′−ビス（トリ−２″−エチルヘキソキシシリルプロピル）トリスルフィド、
３，３′−ビス（トリイソオクトキシシリルプロピル）テトラスルフィド、
３，３′−ビス（トリ−ｔ−ブトキシシリルプロピル）ジスルフィド、
２，２′−ビス（メトキシジエトキシシリルエチル）テトラスルフィド、
２，２′−ビス（トリプロポキシシリルエチル）ペンタスルフィド、
３，３′−ビス（トリシクロヘキソキシシリルプロピル）テトラスルフィド、
３，３′−ビス（トリシクロペントキシシリルプロピル）トリスルフィド、
２，２′−ビス（トリ−２″−メチルシクロヘキソキシシリルエチル）テトラスルフィド、
ビス（トリメトキシシリルメチル）テトラスルフィド、
３−メトキシエトキシプロポキシシリル  ３″−ジエトキシブトキシシリルプロピルテトラスルフィド、
２，２′−ビス（ジメチルメトキシシリルエチル）ジスルフィド、
２，２′−ビス（ジメチル−ｓｅｃ−ブトキシシリルエチル）トリスルフィド、
３，３′−ビス（メチルブチルエトキシシリルプロピル）テトラスルフィド、
３，３′−ビス（ジ−ｔ−ブチルメトキシシリルプロピル）テトラスルフィド、
２，２′−ビス（フェニルメチルメトキシシリルエチル）トリスルフィド、
３，３′−ビス（ジフェニルイソプロポキシシリルプロピル）テトラスルフィド、
３，３′−ビス（ジフェニルシクロヘキソキシシリルプロピル）ジスルフィド、
３，３′−ビス（ジメチルエチルメルカプトシリルプロピル）テトラスルフィド、
２，２′−ビス（メチルジメトキシシリルエチル）トリスルフィド、
２，２′−ビス（メチルエトキシプロポキシシリルエチル）テトラスルフィド、
３，３′−ビス（ジエチルメトキシシリルプロピル）テトラスルフィド、
３，３′−ビス（エチルジ−ｓｅｃ−ブトキシシリルプロピル）ジスルフィド、
３，３′−ビス（プロピルジエトキシシリルプロピル）ジスルフィド、
３，３′−ビス（ブチルジメトキシシリルプロピル）トリスルフィド、
３，３′−ビス（フェニルジメトキシシリルプロピル）テトラスルフィド、
３−フェニルエトキシブトキシシリル  ３′−トリメトキシシリルプロピルテトラスルフィド、
４，４′−ビス（トリメトキシシリルブチル）テトラスルフィド、
６，６′−ビス（トリエトキシシリルヘキシル）テトラスルフィド、
１２，１２′−ビス（トリイソプロポキシシリルドデシル）ジスルフィド、
１８，１８′−ビス（トリメトキシシリルオクタデシル）テトラスルフィド、
１８，１８′−ビス（トリプロポキシシリルオクタデセニル）テトラスルフィド、
４，４′−ビス（トリメトキシシリル−ブテン−２−イル）テトラスルフィド、
４，４′−ビス（トリメトキシシリルシクロヘキシレン）テトラスルフィド、
５，５′−ビス（ジメトキシメチルシリルペンチル）トリスルフィド、
３，３′−ビス（トリメトキシシリル−２−メチルプロピル）テトラスルフィド、
３，３′−ビス（ジメトキシフェニルシリル−２−メチルプロピル）ジスルフィド。
【００３４】
好ましい硫黄含有有機珪素化合物は３，３′−ビス（トリメトキシまたはトリエトキシシリルプロピル）スルフィドである。最も好ましい化合物は３，３′−ビス（トリエトキシシリルプロピル）テトラスルフィドおよび３，３′−ビス（トリエトキシシリルプロピル）ジスルフィドである。好ましくは、Ｚは
【００３５】
【化２】
0004733818.tif 000003
【００３６】
（式中、Ｒ2は、２〜４個、特に好ましくは２個の炭素原子を有するアルコキシである）
であり；Ａｌｋは２〜４個、特に好ましくは３個の炭素原子を有する２価の炭化水素であり；そしてｎは２〜４の整数である。
【００３７】
ゴム組成物中の上記硫黄含有有機珪素化合物の量は、シリカの使用量により変わる。一般に、式Ｉの化合物の量はシリカ１重量部当たり０〜１．０重量部である。好ましくは、シリカ１重量部当たり０〜０．４重量部である。
【００３８】
ゴム組成物がゴム配合技術分野で一般に知られている慣用的な添加物質、例えば、硫黄供与体、硬化助剤、例えば活性剤および遅延剤、加工添加剤、例えばオイル、粘着付与樹脂を含めた樹脂および可塑剤、充填材、顔料、脂肪酸、酸化亜鉛、ワックス、酸化防止剤およびオゾン亀裂防止剤、並びにしゃく解剤を含有しうることは、本技術分野における当業者に容易に理解されることである。当業者に公知のように、硫黄加硫性および硫黄加硫物質（ゴム）の使用目的により、上記添加物が選択され、そして一般的な量で通例用いられる。硫黄供与体の代表例は、元素硫黄（遊離硫黄）、アミンジスルフィド、高分子量ポリスルフィドおよび硫黄オレフィン付加物である。硫黄加硫剤は元素硫黄が好ましい。硫黄加硫剤は０．５〜８ｐｈｒ、好ましくは１．５〜６ｐｈｒの量で用いうる。粘着付与樹脂を用いるならば、その一般的な量は約０．５〜約１０ｐｈｒ、通常は約１〜約５ｐｈｒである。加工助剤の一般的な量は約１〜約５０ｐｈｒである。そのような加工助剤の例は、芳香族、ナフテン系および／またはパラフィン系プロセス油である。酸化防止剤の一般的な量は約１〜約５ｐｈｒである。代表的な酸化防止剤の例は、ジフェニル−ｐ−フェニレンジアミン等、例えば、Ｖａｎｄｅｒｂｉｌｔ  Ｒｕｂｂｅｒ  Ｈａｎｄｂｏｏｋ（１９７８），ｐ．３４４−３４６に記載のものである。オゾン亀裂防止剤の一般的な量は約１〜５ｐｈｒである。ステアリン酸を含めることができる脂肪酸を用いるのならば、その一般的な量は約０．５〜約３ｐｈｒである。酸化亜鉛の一般的な量は約２〜約５ｐｈｒである。ワックスの一般的な量は約１〜約５ｐｈｒである。しばしばマイクロクリスタリンワックスが用いられる。しゃく解剤の一般的な量は約０．１〜約１ｐｈｒである。一般的なしゃく解剤は、例えばペンタクロロチオフェノールおよびジベンズアミドジフェニルジスルフィドである。
【００３９】
促進剤は、加硫に要する時間および／または温度の調整、および加硫物の性質の改善に用いられる。１つの態様では、単一促進剤系、すなわち、第１促進剤を用いうる。第１促進剤は約０．５〜約４ｐｈｒ、好ましくは約０．８〜約１．５ｐｈｒの合計量で用いうる。別の態様では、活性化のためにおよび加硫物の性質の改善のために、第１および第２促進剤の組み合わせを用い、第２促進剤はより少ない量、例えば約０．０５〜約３ｐｈｒの量で用いる。これらの促進剤を組み合わせることで、最終的な性質に相乗効果が生じることが期待され、促進剤のいずれかを単独で用いることによって製造されたものよりいくらかよくなる。さらに、遅延作用促進剤を用いてもよく、これらは普通の加工温度に影響されないが、通常の加硫温度で満足な硬化を行う。加硫遅延剤も用いうる。本発明で用いうる適した種類の促進剤は、アミン類、ジスルフィド類、グアニジン類、チオ尿素類、チアゾール類、チウラム類、スルフェンアミド類、ジチオカルバメート類およびキサンテート類である。第１促進剤はスルフェンアミドであるのが好ましい。第２促進剤を用いるならば、第２促進剤はグアニジン、ジチオカルバメートまたはチウラム化合物であるのが好ましい。
【００４０】
ゴム組成物の混合は、ゴム混合技術分野における当業者に公知の方法によって行うことができる。例えば、成分は少なくとも２つの段階、すなわち、少なくとも１つのノンプロダクティブ段階およびその後のプロダクティブ混合段階で一般に混合される。好ましい態様では、高い強化グレードのシリカをまずゴムと、例えば、第１ノンプロダクティブで混合し、その後、低い強化グレードのシリカを、第１ノンプロダクティブの生成物と第２ノンプロダクティブ混合段階で混合する。硫黄加硫剤を含めた最終硬化剤は、「プロダクティブ」混合段階と慣用的に呼ばれる最終段階で混合されるのが一般的であり、この段階では、先のノンプロダクティブ混合段階よりも低い混合温度、すなわち最終温度で一般に混合される。ゴム、２種のシリカ、シリカカップリング剤およびカーボンブラック（用いるのならば）は１つ以上のノンプロダクティブ混合段階で混合される。「ノンプロダクティブ」および「プロダクティブ」混合段階という用語は、ゴム混合技術分野における当業者に周知の用語である。ゴムおよび２種のシリカ、並びに、用いるのならば、硫黄含有有機珪素化合物を含有するゴム組成物は、熱機械的混合工程で混合する。熱機械混合工程は、ゴム温度を１４０〜１９０℃にするために適した時間、ミキサーまたは押し出し機中で機械処理することを一般に含む。熱機械処理の適切な時間は、操作条件、成分の体積および性質の関数として変化する。例えば、熱機械処理は１〜２０分にしうる。
【００４１】
本発明のゴム組成物の加硫は、約１００〜２００℃の一般的な温度で通常行う。加硫は約１１０〜１８０℃で行うのが好ましい。プレスもしくは型内での加熱、過熱蒸気もしくは熱空気でのまたは塩浴中での加熱のようなどのような通常の加硫法も用いうる。
【００４２】
加硫後、本発明のゴム組成物は様々な目的に用いることができる。例えば、硫黄加硫ゴム組成物はタイヤ、ベルトまたはホースの形にしうる。タイヤの場合、これは各種タイヤ構成部材に用いることができる。そのようなタイヤは、公知のかつそのような技術分野における当業者にとって明らかな様々な方法により組み立て、成形および硬化することができる。ゴム組成物はタイヤのトレッドに用いられるのが好ましい。明らかなように、タイヤは乗用車、航空機、トラック等のタイヤである。乗用車のタイヤであるのが好ましい。タイヤはラジアルタイヤでもバイアスタイヤでもよく、ラジアルタイヤが好ましい。
【００４３】
特定の代表的な態様および詳細を本発明の説明のために示してきたが、本発明の精神または範囲を逸脱することなく様々な変更が可能なことは、本技術分野における当業者にとって明らかなことである。
【００４４】
【実施例】
表１に示す成分を含む３つのゴム組成物を製造した。ゴム組成物は、１つのノンプロダクティブ段階（硬化剤なし）および１つのプロダクティブ混合段階で成分を混合することによって製造した。得られた組成物は高い温度および圧力の同じ条件下で硬化した。試料Ａ（対照）は、Ｚ１１６５ＭＰの名称でローディア社から商業的に入手しうる高強化シリカ８３ｐｈｒを含有していた。試料Ｂ（対照）は、Ｚ１１１５ＭＰの名称でローディア社から商業的に入手しうる低強化シリカ８３ｐｈｒを含有していた。試料Ｃ（本発明）は、４１．５ｐｈｒのＺ１１６５ＭＰおよび４１．５ｐｈｒのＺ１１１５ＭＰを含有していた。試料ＡおよびＢのノンプロダクティブ混合工程では、全てのシリカをまず加え、そしてエラストマーと混合した。試料Ｃでは、すべてのＺ１１６５ＭＰをまず分散し、その後、Ｚ１１１５ＭＰを分散した。
【００４５】
表２に硬化ゴム組成物の性質を示す。
【００４６】
【表１】
0004733818.tif 000004
【００４７】
１．  グッドイヤー・タイヤ・アンド・ラバー社から入手した、イソプレン含有率が約５０重量％、Ｔｇが約−４５℃のイソプレン／ブタジエンコポリマーゴム。
２．  ヒュールズ社から１７２１として入手しうる種類の、油３７．５ｐｈｒを含有する、スチレン含有率が約４１％のエマルジョン重合ＳＢＲ。
３．  グッドイヤー・タイヤ・アンド・ラバー社からＢｕｄｅｎｅ（登録商標）１２０７として入手したシス−１，４−ポリブタジエン。
４．  ローディア社からＺ１１６５ＭＰの名称で販売されている高い強化グレードのシリカ。
５．  ローディア社からＺ１１１５ＭＰの名称で販売されている低い強化グレードのシリカ。
６．  テトラスルフィドとＮ３３０カーボンブラックとの５０／５０（重量）ブレンドである、Ｘ５０Ｓの名称でデグーサ社から商業的に入手しうるビス（３−トリエトキシシリルプロピル）テトラスルフィド（５０％活性）として得た。
【００４８】
【表２】
0004733818.tif 000005
【００４９】
上記のデータは、本発明（試料Ｃ）が、転がり抵抗に有利な５０℃の低いタンデルタを有する低強化シリカと、湿潤グリップに有利な２０℃の高いタンデルタを有する高強化シリカとの利点を合わせもつことを示す。試料Ｃはまた、望ましいショアー硬度値をあきらめることなく、すぐれた引っ張り強さを提供する。高引っ張り強さ値から取り扱い性が有利であることが予測されるが、高い硬度値からはけん引力の改善が予測される。上記の弾性反撥値は、試料Ｃが有利であることを証明している。試料Ｃは、転がり抵抗に有利な１００℃での高い弾性反撥、および湿潤グリップ性に有利な２３℃での低い弾性反撥値を有する。